(57)【要約】【課題】  生産性が高く、製品である光制御フィルムの透過または散乱等の光学特性を、高い光透過性を維持したまま高度に制御することができる光制御フィルムの製造方法等を提供すること。【解決手段】  本発明の光学特性を制御する光制御フィルムの製造方法は、所定のノッチパターンが表面に付与されたフィルム材料に応力を加え、前記ノッチパターンを起点としてクレーズまたはクラックを発生させるステップを備えていることを特徴とする。【選択図】      図１
2006313262.tif 000002
【特許請求の範囲】
【請求項１】
光学特性を制御する光制御フィルムの製造方法であって、
所定のノッチパターンが表面に付与されたフィルム材料に応力を加え、前記ノッチパターンを起点としてクレーズまたはクラックを発生させるステップを備えている、
ことを特徴とする光制御フィルムの製造方法。
【請求項２】
前記応力を加えるステップに先立って、
ａ）前記ノッチパターンに対応する形状を備えた型を前記フィルム材料の表面に押しつけて、前記フィルム材料にノッチパターンを機械的に転写するステップ、
ｂ）ノッチパターンに対応するマスクを前記フィルム材料に被せた状態で前記フィルム材料の表面に活性光線を照射し前記フィルム材料の表層に化学的変化を起こさせ、前記フィルム材料内にノッチパターンに対応する潜像を形成するステップ、および
ｃ）インクジェットノズルを用い前記フィルム材料の表面に溶剤の微細パターンを形成し前記フィルム材料の表層にノッチパターンに対応する溶剤による膨潤層を形成するステップ、のいずれかの１のステップを備えている、
請求項１に記載の光制御フィルムの製造方法。
【請求項３】
前記応力を加えるステップが、張力をかけながら前記フィルム材料を曲げて該フィルム材料の表面に曲げ応力をかけるステップである、
請求項１または２に記載の光制御フィルムの製造方法。
【請求項４】
前記応力を加えるステップが、前記クレーズまたはクラックに充填する液体材料に前記フィルム材料を浸漬した状態で行なわれる、
請求項３に記載の光制御フィルムの製造方法。
【請求項５】
前記液体材料が、前記フィルム材料と光学特性が異なる物質を含む、
請求項４に記載の光制御フィルムの製造方法。
【請求項６】
前記液体材料が、紫外線硬化性または熱硬化性の組成物を含む、
請求項４または５に記載の光制御フィルムの製造方法。
【請求項７】
前記フィルム材料として、クレーズまたはクラックが発生させられるフィルムと、該フィルムが積層された透明樹脂とを備えた複合フィルムが用いられる、
請求項１ないし６のいずれか１項に記載の光制御フィルムの製造方法。
【請求項８】
一定ピッチで配設されたクレーズまたはクラックを有するフィルムであって、前記クレーズまたはクラックの内部に前記フィルムを構成する材料とは光学特性が異なる物質が存在する、
ことを特徴とする光制御フィルム。
【発明の詳細な説明】
【技術分野】
【０００１】
本発明は、光制御フィルムおよびその製造方法に関し、詳細には、透過・散乱等の光学特性を制御でき、視野選択フィルム、異方性光散乱フィルム等に使用される光制御フィルムおよびその製造方法に関する。
【背景技術】
【０００２】
透過・散乱等の光学特性を制御することができ、視野選択フィルム、異方性光散乱フィルム等に使用されている種々の光制御フィルムが知られている。
このような光制御フィルムの製造方法として、例えば、光吸収性物質または光散乱性物質を含有する樹脂のシートまたはフィルムと透明樹脂とを交互に積層してブロックを形成し、このブロックを裁断してルーバー入りフィルムとする製造方法（特許文献１）が知られている。
【０００３】
また、膜状の紫外線硬化性組成物に所定角度から線状の紫外線を照射して紫外線硬化性組成物を硬化させ、次いで、硬化した紫外線硬化性組成物上に第２の紫外線硬化性組成物を膜状に保持し、この状態で別の角度から線状の紫外線を照射して第２の紫外線硬化性組成物を硬化させ、シートの厚さ方向と直交する方向に光学的特性が異なる部分が積層したシートとする製造方法（特許文献２）も知られている。
【０００４】
さらに、透明性樹脂のフィルムにブレードを押し当ててしごき、フィルム内にクレーズ（クレイズ）を形成し、このクレーズ内に光吸収性物質または光散乱性物質を浸透させることにより光の透過・散乱等の光学特性を制御できるフィルムを製造する方法（特許文献３）も知られている。
【０００５】
【特許文献１】特開昭６３−１９０６８３号公報
【特許文献２】特開昭６３−３０９９０２号公報
【特許文献３】特開平６−８２６０７号公報
【発明の開示】
【発明が解決しようとする課題】
【０００６】
しかしながら、特許文献１の方法は、製造プロセスが煩雑で、生産性が低く、製品であるフィルムが高価になるという問題を有する。また、積層する光吸収性物質または光散乱性物質を含有するシートまたはフィルムの厚みを薄くすることが困難であり、光透過性が低下するという問題がある。
また、特許文献２の方法は、製造されたフィルム中で、屈折率の異なる領域の境界がシャープではなく、光の透過・散乱を十分に制御することができないという問題を有する。
さらに、特許文献３の方法は、発生するクレーズのサイズやピッチが不規則であり、光の透過が十分でないという問題を有する。
【０００７】
本発明は、上述した問題を解決するためになされたものであり、生産性が高く、製品である光制御フィルムの透過または散乱等の光学特性を、高い光透過性を維持したまま高度に制御することができる光制御フィルムおよびその製造方法を提供することを目的としている。
【課題を解決するための手段】
【０００８】
本発明によれば、光学特性を制御する光制御フィルムの製造方法であって、所定のノッチパターンが表面に付与されたフィルム材料に応力を加え、前記ノッチパターンを起点としてクレーズまたはクラックを発生させるステップを備えていることを特徴とする光制御フィルムの製造方法が提供される。
【０００９】
このような構成によれば、クレーズまたはクラックが、フィルム材料の表面に付与されている所定のノッチパターンを起点として形成されるので、クレーズまたはクラックの位置、サイズ等を自由にコントロールでき、その結果、製品である光制御フィルムの光の透過・散乱等の光学特性を、高い光透過性を維持したまま、高度に制御することができる。
【００１０】
本発明の他の好ましい態様によれば、前記応力を加えるステップに先立って、
ａ）前記ノッチパターンに対応する形状を備えた型を前記フィルム材料の表面に押しつけて、前記フィルム材料にノッチパターンを機械的に転写するステップ、
ｂ）ノッチパターンに対応するマスクを前記フィルム材料に被せた状態で前記フィルム材料の表面に活性光線を照射し前記フィルム材料の表層に化学的変化を起こさせ、前記フィルム材料内にノッチパターンに対応する潜像を形成するステップ、および
ｃ）インクジェットノズルを用い前記フィルム材料の表面に溶剤の微細パターンを形成し前記フィルム材料の表層にノッチパターンに対応する溶剤による膨潤層を形成するステップ、のいずれかの１のステップを備えている。
【００１１】
本発明の他の好ましい態様によれば、前記応力を加えるステップが、張力をかけながら前記フィルム材料を曲げて該フィルム材料の表面に曲げ応力をかけるステップである。
このような構成によれば、フィルム材料に張力をかけながら曲げ応力を加えることでクレーズ又はクラックの形成がされるので、クレーズ又はクラックの形成を連続的かつ容易に行うことができ、生産性がより高くなる。
【００１２】
本発明の他の好ましい態様によれば、前記応力を加えるステップが、前記クレーズまたはクラックに充填する液体材料に前記フィルム材料を浸漬した状態で行なわれる。
本発明の他の好ましい態様によれば、前記液体材料が、前記フィルム材料と光学特性が異なる物質を含む。
【００１３】
本発明の他の好ましい態様によれば、前記液体材料が、紫外線硬化性または熱硬化性の組成物を含む。
【００１４】
本発明の他の好ましい態様によれば、前記フィルム材料として、クレーズまたはクラックが発生させられるフィルムと、該フィルムが積層された透明樹脂とを備えた複合フィルムが用いられる。
【００１５】
また、本発明によれば、一定ピッチで配設されたクレーズまたはクラックを有するフィルムであって、前記クレーズまたはクラックの内部に前記フィルムを構成する材料とは光学特性が異なる物質が存在することを特徴とする光制御フィルムが提供される。
このような構成によれば、光の透過・散乱等の光学特性を、高い光透過性を維持したまま高度に制御することができる。
【発明の効果】
【００１６】
本発明によれば、生産性が高く、製品である光制御フィルムの透過または散乱等の光学特性を、高い光透過性を維持したまま高度に制御することができる光制御フィルムおよびその製造方法が提供される。
【発明を実施するための最良の形態】
【００１７】
以下、添付図面を参照して本発明の好ましい実施形態を説明する。図１は、本実施形態の光制御フィルム製造方法に用いる光制御フィルムの製造装置１の構成を模式的に示す図面である。
【００１８】
図１に示されているように、製造装置１は、長尺状のフィルム材料２が巻回された送り出しロール４と、フィルム材料２の表面にノッチパターンを付与するドラム６とを備えている。
送り出しロール４はトルクモータ（図示せず）に連結され、外周に巻回されている長尺状のフィルム材料２を所定の速度で、矢印Ａで示す下流方向すなわちドラム６方向に送り出すように構成されている。
【００１９】
フィルム材料２は、ドラムに設けられた刃によってノッチパターンが付与可能であり、引張応力あるいは曲げ応力を加えられることによってノッチパターンを起点としてクレーズまたはクラックを形成されるものであれば、特に限定されないが、クレーズまたはクラックのコントロール性の点から非晶性の高分子材料が望ましい。
【００２０】
具体的には、未架橋あるいは部分架橋したメタクリル系樹脂、スチレン系樹脂、スチレンアクリルニトリル樹脂、ポリカーボネート系樹脂、アモルファスポリオレフィン系樹脂、紫外線硬化性透明樹脂、熱硬化性透明エポキシ樹脂等の透明フィルムが挙げられる。
【００２１】
フィルム材料２は、厚さが５μｍ以上500μｍ以下の範囲であるのが好ましく、10μｍ以上200μｍ以下の範囲がより好ましい。厚さが５μｍ以下になると、ノッチパターンの大きさや間隔を小さくする必要があり、そのようなノッチパターンを付与するためのドラム６の作製が難しくなる等して装置のコストが上昇し、厚さが500μｍ以上になると曲げ応力によって変形させにくくなり、フィルムの厚み方向に貫通するクレーズまたはクラックを形成することが難しくなるためである。
【００２２】
フィルム材料２として、上述したような材料のフィルムを透明樹脂フィルムに積層した複合シートを用いても良い。このとき使用される透明樹脂フィルムとしては、例えば、ポリエステル樹脂、メタクリル樹脂、ポリスチレン樹脂、アクリロニトリル−スチレン樹脂、アモルファスポリオレフィン樹脂、ポリカーボネート樹脂等の透明フィルムが挙げられる。
【００２３】
また、クレーズまたはクラックを形成したフィルム材料２を、上述したような透明樹脂フィルムに積層して複合シートとしてもよい。
【００２４】
ドラム６は、フィルム材料２の幅より長さが長い円柱状の金属製部材であり、長手方向軸線Ｘを中心に回転可能に構成されている。図１に模式的に示されているように、ドラム６の外表面全体には、軸線方向に平行に延びる多数の刃６ａが、規則的に配置されている。本実施形態の製造装置１では、刃６ａは、三角柱状の断面形状を有し、25μｍピッチで並列配置されている。なお、ドラム６に配置される刃６ａのピッチを変更することにより、フィルム材料２に所望のピッチのノッチパターンを形成することができる。
【００２５】
ドラム６の上流および下流側には、ガイドロール８、１０がそれぞれ配置され、送り出しロール４から搬送されてくる長尺状のフィルム材料２を所定の力でドラム６の外周面の刃６ａに押しつけるように構成されている。
【００２６】
上述のようにドラム６は、長手方向軸線Ｘを中心に回転可能に構成されているので、フィルム材料２の搬送速度と同じ速度で回転し、外周面の刃６ａに押しつけられるフィルム材料の表面に刃６ａに対応したノッチパターンを転写（付与）していく。
上述したように本実施形態の製造装置１では、刃６ａは25μｍピッチで並列配置されているので、長尺状のフィルム材料１には、ドラム６によって、全幅にわたって延びるノッチが25μｍ間隔で形成されているノッチパターンが転写される。
【００２７】
本実施形態の製造装置１は、ドラム６の下流側に、ノッチパターンが付与されたフィルム材料２に応力を与えるための曲げロール１２と、液体を収容する浸漬槽１４とを備えている。
曲げロール１２は、ドラム６によってノッチパターンが付与され矢印Ｂで示す方向に搬送されていくフィルム材料２を外周に沿って曲げ、フィルム材料２に曲げ応力を付与してフィルム材料２にノッチパターンの起点としてクレーズまたはクラックを発生させるものであり、本実施形態では、外径20mmの金属製円柱部材である。
【００２８】
曲げロール１２の外径、搬送されるフィルム材料２にかける張力を変更することにより、フィルム材料２に形成されるクレーズもしくはクラックの形状、サイズを変更することができる。
【００２９】
本実施形態の製造装置１では、曲げロール１２は、浸漬液Ｌを収容した浸漬槽１４内に配置され、フィルム材料２にクレーズまたはクラックを形成する行程が、浸漬槽１４に収容された浸漬液Ｌ内で行なわれ、この結果、形成されたクレーズまたはクラック内の空間に浸漬槽１４内の浸漬液Ｌが侵入する。
【００３０】
浸漬液Ｌとして用いられる液体材料は、フィルム材料２を溶解させない溶剤、または液状の熱硬化もしくは光（紫外線）硬化性組成物等を含む。本実施形態では、浸漬液Ｌとして用いられる液体材料に、熱硬化組成物が含有されている。
【００３１】
浸漬液Ｌに、フィルム材料２のクレーズまたはクラックの空間内に充填される物質を分散あるいは溶解させてもよい。充填物質としては、染料、顔料、カーボンナノチューブ、フラーレン、金属ナノ粒子や低屈折率のフッ素系高分子や高屈折率のイオウ含有高分子、フィルム材料と屈折率が異なる樹脂などが挙げられる、これらは、クレーズまたはクラック内の空間に充填可能なサイズの粒子とされている。
【００３２】
充填物質は、フィルム材料２を溶解させない溶剤、熱硬化もしくは光（紫外線）硬化性組成物等の液体材料とともにクレーズまたはクラック内に注入される。溶剤を用いた場合には、乾燥させることによって溶剤が揮散され、充填物質がクレーズまたはクラックの内部に固定される。また、熱硬化もしくは光（紫外線）硬化性組成物等の液体材料を用いた場合には、熱または光（紫外線）で液体材料が硬化させることにより、充填物質がクレーズまたはクラックの内部に固定される。
【００３３】
本実施形態の製造装置１は、浸漬槽１４の下流側に、クリーニングロール１６と、加熱装置１８と、巻取りロール２０とを備えている。浸漬液Ｌを構成する液体材料として光（紫外線）硬化性組成物を選択するときには、加熱装置１８に代えて光（紫外線）照射装置が配置される。
【００３４】
クリーニングロール１６は、浸漬槽１４でフィルム材料２に付着した余分な浸漬液Ｌを拭き取ることにより除去するものである。このクリーニングロール１６に変えて、液を掻き取る機能を有しているドクターブレード等を使用することもできる。
【００３５】
加熱装置１８は、搬送中のフィルム材料２に熱風を吹きつけ、クレーズまたはクラック内の熱硬化組成物を硬化させ、この熱硬化組成物中の含有物をクレーズまたはクラック内に固定させるものである。巻取りロール２０は、送り出しロール４と同様の装置であり、図示しないトルクモータにより回転駆動され、クレーズ等が形成されて矢印Ｃで示す方向に搬送されてくるフィルム材料２を外周に巻き取っていく。
【００３６】
次に、製造装置１で行なわれる光制御フィルムの製造行程について説明する。
まず、送り出しロール４に巻回されているフィルム材料２が、送り出しロール４および巻取りロール２０等の回転駆動によって、所定の張力をかけられた状態で送り出しロール４から巻取りロール２０方向に送り出される。
【００３７】
次いで、フィルム材料２は、ドラム６の外表面に接触してドラム６の刃６ａに押しつけられ、幅方向に延び25μｍ間隔で形成されたノッチからなるノッチパターンが表面に機械的に転写される。フィルム材料２は、さらに、浸漬液Ｌを収容する浸漬槽１４内に配置された曲げロール１２の外周にかけられ、浸漬液Ｌ中で経路が曲げられる。この曲げによって、フィルム材料２に曲げ応力および引張応力が加えられ、ノッチパターンを起点としてクレーズまたはクラックが発生する。
【００３８】
このクレーズまたはクラックは、充填物質が分散または溶解している浸漬液Ｌ中で形成されるので、形成されたクレーズまたはクラックには充填物質が分散または溶解している浸漬液Ｌが流れ込む。
【００３９】
クレーズまたはクラックに浸漬液Ｌが流れ込んだフィルム材料２は、クリーニングロール１６によって表面に付着した余分な浸漬液Ｌが除去される。さらに、フィルム材料２は、加熱装置１８によって加熱され、クレーズまたはクラックに侵入していた浸漬液Ｌに含まれる熱硬化組成物を硬化させる。この硬化により、浸漬液Ｌに含まれる充填物質もクレーズまたはクラック内に固定される。フィルム材料２を最後に巻き取りロール２０に巻き取って処理を終了する。
【００４０】
上記実施形態の製造装置１およびこれを用いた光制御フィルムの製造方法は、フィルム材料２をドラム６の外周面に形成された刃６ａに押しつけていくことによりフィルム材料にノッチパターンを付与するものであったが、他の方法でフィルム材料にノッチパターンを付与してもよい。
【００４１】
例えば、付与するノッチパターンに対応するように幅2μｍのスリットが25μｍピッチで打ち抜かれたアルミ箔等のマスクをフィルム材料に被せ、上方から紫外線等の活性光線を照射し、フィルム材料の表層に化学的変化を起こさせ、フィルム材料内にノッチパターンに対応する潜像を形成することによって、フィルム材料にノッチパターンを付与するものであってもよい。
この手法は、紫外線照射で主鎖切断が生じるメタクリル系樹脂材料をフィルム材料として使用した場合に有効である。
【００４２】
具体的には、マスクをフィルム材料に被せた状態で連続的に紫外線等の活性光線を照射部すことによってノッチパターンを形成することができる。また、所望の長さのマスクを使用し、そのマスクをのせ替えることによって断続的にノッチパターンを形成させることもできる。さらに、キャタビラのような連続シート状（無限軌道状）のマスクを使用し、フィルム材料の移動とともに同じ速度でマスクを連続的に移動させることによって、ノッチパターンを連続的に形成させることもできる。また、このようなマスクを使用することなく、レーザ光を高速に移動させ、フィルム材料にレーザ光で所望のパターンを描画することによっても、ノッチパターンを形成することができる。
【００４３】
さらに、有機溶剤をインクジェットプリンタにより所望のノッチパターンに合致したパターンをフィルム材料上に印刷し、フィルム材料に溶剤による膨潤層を形成することによって、ノッチパターンを付与することもできる。この場合、使用する溶剤としては、フィルム材料を膨潤させることが可能であり、揮発性があるものであれば使用可能である。例えば、アセトン、２−ブタノン等の低沸点の脂肪族ケトン類、クロロホルム、塩化メチレン等の低沸点の塩素化合物、低沸点の各種エーテル化合物、酢酸エチル、酢酸メチル等の脂肪族エステル類、エタノール、メタノール等の低沸点のアルコール類等が挙げられる。
【実施例】
【００４４】
以下、実施例により本発明をさらに詳細に説明する。
なお、実施例および比較例におけるフィルムの視野制御性の評価は、図２に示されているように、平行光線をシート表面に垂直に入射させたときの透過率と、平行光線をシート表面に対して60度の角度で入射させたときの透過率を計測し、これらを比較することによって行った。
【００４５】
（実施例１）
厚さ50μｍの幅10cmのポリエステルフィルムに、メタクリル樹脂（三菱レイヨン社製  アクリライトＬ）をメチルエチルケトンに溶解した溶液をバーコーターを用いて塗布した後、乾燥させ、厚さ50μｍのメタクリル樹脂塗膜を有する複合フィルムを作製し、この複合フィルムをフィルム材料２として使用して、図１の製造装置１で光制御フィルム（ルーバー入りフィルム）を製造した。
【００４６】
ピッチ25μｍで三角柱状の断面形状を有する刃６ａが並列に形成されているドラム６でノッチパターン（ピッチ25μｍ）を付与したフィルム材料を、液体材料として熱硬化性塗料を、充填物質としてカーボンブラックを用いた浸漬液中で曲げロールに沿って曲げることによって曲げ応力等をかけ、ノッチパターンを起点とするクレーズを形成した。その後、黒色塗料を熱硬化させることで光制御フィルムとした。
【００４７】
完成した光制御フィルムは、平行光線をフィルム表面に垂直入射させたときの透過率が80%、フィルム表面に60度で入射させたときの透過率は0.5%であり、極めてシャープな視野制御性を示した。
【００４８】
（実施例２）
メタクリル樹脂をコーティングしたポリエステルフィルムに代えて厚さ0.4ｍｍ、幅10cmのアクリル樹脂板を用い、ノッチパターンのピッチを200μｍとした以外は実施例１と同様の方法でシートルーバー入りフィルム（光制御フィルム）を作製した。
完成したルーバー入りフィルムは、平行光線をフィルム表面に垂直入射させたときの透過率が83%、フィルム表面に60度で入射させたときの透過率は0.2%であり、極めてシャープな視野制御性を示した。
【００４９】
（実施例３）
実施例１で作製した厚さ50μｍのメタクリル樹脂塗膜を有するポリエステルフィルムを用い、上記実施形態の製造装置１のドラム６に代えて、幅2μｍのスリットが25μｍピッチで打ち抜かれたアルミ箔のマスクをフィルム材料に被せ、上方から高圧水銀灯で紫外線を照射する以外は実施例１と同様の方法でルーバー入りフィルム（光制御フィルム）を作製した。
【００５０】
完成したルーバー入りフィルムは、平行光線をフィルム表面に垂直入射させたときの透過率が81%、フィルム表面に60度で入射させたときの透過率は0.4%であり、極めてシャープな視野制御性を示した。
【００５１】
（実施例４）
実施例１で作製した厚さ50μｍのメタクリル樹脂塗膜を有するポリエステルフィルムを用い、ドラム６を用いてノッチパターンを形成する代わりに、インクジェットによって幅3μｍ、ピッチ25μｍのパターンで2-ブタノンをフィルムに印刷した以外は実施例１と同様の方法でルーバー入りフィルム（光制御フィルム）を作製した。
【００５２】
完成したルーバー入りフィルムは、平行光線をフィルム表面に垂直入射させたときの透過率が79%、フィルム表面に60度で入射させたときの透過率は0.4%であり、極めてシャープな視野制御性を示した。
【００５３】
（実施例５）
カーボンブラック入り熱硬化性塗料の代わりに、フッ化ビニリデンとテトラフルオルエチレンが重量比で80対20の割合で共重合されたフッ素系ポリマー（屈折率nD：1.38）をエチルアセテートに溶解した溶液を用いる以外は実施例３と同様の方法で、ルーバー入りフィルム（光制御フィルム）を作製した。
完成したルーバー入りフィルムは、平行光線をフィルム表面に垂直入射させたときの透過率が72%、フィルム表面に60度で入射させたときの透過率は7.0%であり、比較的明るくシャープな視野制御性を示した。
【００５４】
（比較例）
ノッチパターンの付与工程を省き、さらに製造装置１の曲げロール１２に代えて頂角30度、剣先径約100μｍの円形状ステンレス製ブレードを使用する以外は、実施例１と同様の方法で、ルーバー入りフィルム（光制御フィルム）を作製した。
完成したフィルムは、平行光線をフィルム表面に垂直入射させたときの透過率が60%、フィルム表面に60度で入射させたときの透過率は１%であり、光透過特性が不十分であった。
【図面の簡単な説明】
【００５５】
【図１】本発明の好ましい実施形態の光制御フィルム製造方法を実施するための光制御フィルム製造装置の構成を示す概略的な図面である。
【図２】製造した光制御フィルムの透過率の角度依存性測定の条件を説明するための図面である。
【符号の説明】
【００５６】
１：製造装置
２：フィルム材料
４：送り出しロール
６：ドラム
６ａ：刃
８、１０：ガイドロール
１２：曲げロール
１４：浸漬槽
１８：加熱装置
２０：巻取りロール
Ｌ：浸漬液
【図１】
2006313262.tif 000003
【図２】
2006313262.tif 000004